(57)【要約】【課題】液の吸収速度が速く、スポット吸収性に優れ、液戻り量も少ない吸収性物品を提供すること。【解決手段】本発明の吸収性物品１は、肌当接面２０以外の部位に、糖アルキルエーテル及び糖脂肪酸エステルからなる群から選択される一又は二種以上の界面活性剤を含有するセルロース系親水性繊維を含む。肌当接面２０以外の部位としては、吸収体４やセカンドシート５が挙げられる。吸収体４を構成する繊維集合体４２や被覆シート４４に、前記セルロース系親水性繊維を含んでいても良い。【選択図】図１
2008029830.tif 000002
【特許請求の範囲】
【請求項１】
肌当接面以外の部位に、糖アルキルエーテル及び糖脂肪酸エステルからなる群から選択される一又は二種以上の界面活性剤を含有するセルロース系親水性繊維を含む吸収性物品。
【請求項２】
前記界面活性剤のＨＬＢが９〜２０である請求項１記載の吸収性物品。
【請求項３】
前記界面活性剤を含有するセルロース系親水性繊維が、長さ３〜３０ｍｍ、直径５〜１００μｍの繊維である請求項１又は２記載の吸収性物品。
【請求項４】
前記界面活性剤の使用量が、吸収体中のセルロース系親水性繊維１００重量部に対して０．１〜１重量部である請求項１〜３の何れかに記載の吸収性物品。
【請求項５】
肌当接面を形成する液透過性の表面シート、液不透過性又は撥水性の防漏シート、及びこれら両シート間に位置する吸収体を具備し、該吸収体に、前記界面活性剤を含有するセルロース系親水性繊維を含む請求項１〜４の何れかに記載の吸収性物品。
【請求項６】
前記吸収体が、前記界面活性剤を含有するセルロース系親水性繊維と高吸水性ポリマーとを含み、該吸収体中における該高吸水性ポリマーの含有割合が、吸収体中のセルロース系親水性繊維１００重量部に対して２０〜１２０重量部である請求項５記載の吸収性物品。
【請求項７】
前記吸収体は、被覆シートで被覆された吸収性コアを含み、該吸収性コアに、前記界面活性剤を含有するセルロース系親水性繊維を含む請求項５又は６記載の吸収性物品。
【請求項８】
前記吸収体は、被覆シートで被覆された吸収性コアを含み、該被覆シートに、前記界面活性剤を含有するセルロース系親水性繊維を含む請求項５又は６記載の吸収性物品。
【請求項９】
肌当接面を形成する液透過性の表面シート、吸収体、及び該表面シートと該吸収体との間に配された中間層を具備し、該中間層に、前記界面活性剤を含有するセルロース系親水性繊維を含む請求項１〜８の何れかに記載の吸収性物品。
【請求項１０】
前記界面活性剤を含有するセルロース系親水性繊維を含む繊維層を有し、該繊維層の平面方向に、前記界面活性剤が塗布された領域と前記界面活性剤が塗布されていない領域とが混在している、請求項１記載の吸収性物品。
【発明の詳細な説明】
【技術分野】
【０００１】
本発明は、吸収性物品に関する。
【背景技術】
【０００２】
生理用ナプキン等の吸収性物品においては、肌当接面から吸収体に吸収させた経血等が、加圧等により肌当接面に逆戻りして、べたつくことがある。
べたつきを低減する方法としては、肌当接面を形成する表面シートに凹凸を設けて、肌との接触面積を低減したり、表面シートに嵩高な不織布を用いたりすることが行われている。
また、吸収性物品においては、吸収体の吸収性能を向上させるべく、吸収体に用いる高吸水性ポリマーの改良や、高吸水性ポリマーの吸収体内での保持態様や吸収体の立体構造等の改変等に関する研究も行われている。
しかし、吸収性物品に要求される性能は、年々高まっており、従来の方法では、将来における要求に充分に応えられない恐れがある。
【０００３】
特許文献１には、水解性を有する基シートの少なくとも肌と接する面に、２点以上の融点ピーク温度を有する混合物質が塗られている水解性シートが記載されており、該混合物質に含まれる成分の一例としてショ糖エステルが記載されている。しかし、特許文献１に記載の発明においては、肌に接触したときのしっとり感を向上させるために、基シートに前記２点以上の融点ピークを有する混合物質を塗っており、特許文献１には、水解性シートを、吸収性物品における肌当接面以外の部位に用いることに関して何ら記載されていない。
【０００４】
【特許文献１】特開２００５−２９０６１８号公報
【発明の開示】
【発明が解決しようとする課題】
【０００５】
本発明の目的は、液の吸収速度が速く、スポット吸収性に優れ、液戻り量も少ない吸収性物品を提供することにある。
【課題を解決するための手段】
【０００６】
本発明は、糖アルキルエーテル及び糖脂肪酸エステルからなる群から選択される一又は二種以上の界面活性剤を含有するセルロース系親水性繊維を含む吸収性物品を提供することにより前記目的を達成したものである。
【発明の効果】
【０００７】
本発明の吸収性物品は、液の吸収速度が速く、スポット吸収性に優れ、液戻り量も少ない。
【発明を実施するための最良の形態】
【０００８】
以下本発明を、その好ましい実施形態に基づき図面を参照しながら説明する。
本発明の一実施形態としての生理用ナプキン１（以下、ナプキン１ともいう）は、図１に示すように、肌当接面２０を形成する液透過性の表面シート２、液不透過性又は撥水性の防漏シート３、及びこれら両シート２，３間に位置する吸収体４を具備し、該表面シート２と吸収体４との間にセカンドシート（中間層）５を具備する。
吸収体４は、パルプ繊維からなる繊維集合体４２及び高吸水性ポリマー４３からなる吸収性コア４１と、吸収性コア４１の肌当接面側を被覆する被覆シート４４と、吸収性コア４１の非肌当接面側を被覆する被覆シート４５とからなる。被覆シート４４と被覆シート４５とは一枚の連続するシートであっても良いし、別体の２枚のシートであっても良い。
【０００９】
ナプキン１は、肌当接面２０以外の部位に、糖アルキルエーテル及び糖脂肪酸エステルからなる群から選択される一又は二種以上の界面活性剤を含有するセルロース系親水性繊維を含んでいる。
肌当接面２０とは、着用時に着用者の肌に当接される面であり、非肌当接面３０とは、着用時に着用者の肌とは反対側に向けられる面である。
【００１０】
肌当接面以外の部位とは、肌当接面２０を形成しているシート（本実施形態においては表面シート２）の該肌当接面２０側の表面を除く趣旨であり、表面シート２が多層構造からなる場合には、表面シート２を構成する層のうち、肌当接面２０を形成する最外層以外の層は、肌当接面以外の部位に含まれる。更に、肌当接面２０を形成しているシートが、セルロース系親水性繊維を含む単層のシートであり、その裏面（肌当接面とは反対側の面）側のみに前記界面活性剤が塗布されている場合も、該界面活性剤を含有するセルロース系親水性繊維を肌当接面２０以外の部位に含む場合に該当する。
なお、肌当接面２０が上記界面活性剤で処理されていると、排泄液が表面シート２の表面上を容易に流れ（横拡散し）、吸収体４の内部に排泄液が入りにくく、モレが発生しやすくなるため好ましくない。
【００１１】
本発明で用いる界面活性剤は、糖アルキルエーテル及び／又は糖脂肪酸エステルである。
糖アルキルエーテルは、糖残基及びアルキル基が酸素に単結合した構造を有するものであり、Ｇを糖残基、Ｒ1をアルキル基とすると、一般式Ｇ−Ｏ−Ｒ1で表すことができる。
糖アルキルエーテルとしては、単糖または単糖が２以上縮合した多糖のアルキルエーテルが挙げられる。スポット吸収性の点から、単糖または単糖が２〜３０縮合した多糖の炭素数１〜６０のアルキルエーテルが好ましく、糖成分が単糖であるアルキルグルコシドがより好ましい。
【００１２】
アルキルグルコシドとしては、アルキル基の炭素数が１〜２２のものがスポット吸収性および液吸収速度の点で好ましく、より好ましくはアルキル基の炭素数が４〜１８、更に好ましくは８〜１４のものである。なお、アルキル基は直鎖でも良いし分岐であっても良い。またアルキル鎖長に分布があっても良いが、上記範囲のアルキル鎖長のものが全アルキル基に対して６０ｗｔ％以上存在しているのが良い。
【００１３】
またアルキルグルコシドのエーテル化度は、グルコース１分子中に存在する５つの水酸基が全てアルキルエーテル化された場合をエーテル化度１００％とするならば、
エーテル化度が２〜６０％の範囲にある単一化合物又は混合物であることが好ましく、液の吸収速度、スポット吸収性の観点から、より好ましくは５〜４５％、更に好ましくは１５〜３５％である。
【００１４】
糖脂肪酸エステルとしては、糖と飽和脂肪酸又は不飽和脂肪酸とがエステル結合した非イオン系の界面活性剤であり、単糖または単糖が２以上縮合した多糖の脂肪酸エステルが挙げられる。スポット吸収性の観点から、単糖または単糖が２〜３０縮合した多糖の炭素数１〜６０の脂肪酸エステルが好ましく、２糖類であるショ糖の脂肪酸エステルがより好ましい。
【００１５】
ショ糖脂肪酸エステルの構成脂肪酸は、一般式ＲＣＯＯＨで表したときのＲが、炭素数が１〜３０の、アルキル基、アルケニル基、フェニル基又はフェニレン基を有するアルキル基又はアルケニル基であることが、スポット吸収性及び液の吸収速度の点から好ましく、より好ましくは炭素数が４〜２２のアルキル基、アルケニル基であり、更に好ましくは炭素数８〜１８のアルキル基、アルケニル基である。なおこれらの脂肪酸は直鎖でも分岐であっても良い。またアルキル鎖長とアルケニル鎖長には分布があっても良いが、上記範囲のアルキル鎖長、アルケニル鎖長のものが全アルキル基、アルケニル基に対して６０ｗｔ％以上存在しているのが良い。
ショ糖脂肪酸エステルのエステル化度（エステル置換度）は、ショ糖１分子中に存在する８個の水酸基が全てエステル化された場合をエステル化度１００％とするならば、エステル化度が２〜６０％の範囲にある単一化合物または混合物であることが好ましく、より好ましくは液の吸収速度、スポット吸収性の観点から５〜４５％、更に好ましくは１５〜３５％である。
【００１６】
界面活性剤として用いるアルキルグルコシド及びショ糖脂肪酸エステルは、ＨＬＢが４〜２０であることが好ましく、液の吸収速度、スポット吸収性を一層向上させる点から、より好ましくは９〜２０、更に好ましくは１２〜１８である。なお本発明で用いるＨＬＢはＷ．Ｃ．Ｇｒｉｆｆｉｎの式（Ｊ．ｓｏｃ．ｃｏｓｍ．ｃｈｅｍｉｓｔｓ  ５，Ｓ．２４９，１９５４）を用いて算出した値である。
【００１７】
界面活性剤を含有するセルロース系親水性繊維としては、パルプ繊維、コットン、レーヨン、キュプラ、リオセル、麻等が挙げられる。これらの繊維は、一種を単独で又は二種以上を組み合わせて用いることができる。セルロース系親水性繊維は、パルプ繊維を主体とすることが、液の吸収速度の一層の向上の点から好ましい。
また、界面活性剤を含有するセルロース系親水性繊維は、特に限定されないが、長さ３〜３０ｍｍ、直径５〜１００μｍの繊維を含むことが、風合い並びに取り扱いの点から好ましい。このような長さ及び直径を有する繊維は、界面活性剤を含有するセルロース系親水性繊維を含ませる材料（例えば、被覆シート、吸収性コア、中間層等）中のセルロース系親水性繊維の全量中に、５０〜１００重量％含まれることが好ましく、８０〜１００重量％含まれることがより好ましい。なお、セルロース系親水性繊維の断面が真円でない場合には、その直径は断面の長軸で測定する。この場合、１０本以上の複数のセルロース系親水性繊維の直径を測定し、その平均値が上記直径の範囲であることが好ましい。
セルロース系親水性繊維とセルロース系親水性繊維以外の繊維とを混合して用いることもできるが、その場合、セルロース系親水性繊維の割合が５０重量％以上であることが好ましく、より好ましくは７０重量％、更に好ましくは９０重量％以上である。
【００１８】
本実施形態におけるナプキン１は、吸収体４及び／又はセカンドシート（中間層）５に、上述した界面活性剤を含有するセルロース系親水性繊維を含んでいる。
具体的には、繊維集合体４２、被覆シート４４及びセカンドシート５の何れもが、パルプ繊維を主体として構成されており、それぞれの少なくとも一部におけるパルプ繊維が上述した界面活性剤を含有している。繊維集合体４２、被覆シート４４及びセカンドシート５は、それぞれ、パルプ繊維の含有率が５０％以上であることが好ましく、７０％以上であることがより好ましく、９０％以上であることが更に好ましい。
【００１９】
セルロース系親水性繊維に上述した界面活性剤を含有させる方法は、特に制限されず、例えば、セルロース系親水性繊維に、当該界面活性剤を含む液（例えば、水希釈液）を噴霧又は塗工する方法、当該界面活性剤を含む液にセルロース系親水性繊維を浸漬させる方法等が挙げられる。
界面活性剤を含有するセルロース系親水性繊維は、上述した界面活性剤が表面に付着しているものであっても、内部に上述した界面活性剤を含むものであっても良い。更に、上述した界面活性剤が表面に付着していると共に内部に界面活性剤を含んでいるものであっても良い。
【００２０】
界面活性剤の使用量は、界面活性剤を含有させる前の吸収体４中のセルロース系親水性繊維１００重量部に対して０．０１〜１０重量部であることが好ましく、より好ましくは０．０５〜５重量部、更に好ましくは０．１〜１重量部、特に好ましくは０．５〜１重量部である。これらの範囲は、本発明の効果がより確実に奏されるようにする観点及び対効果との関係で界面活性剤の無駄を減らす観点等から好ましい。また、界面活性剤の使用量が多すぎると、血液粘度の低下が大きくなり、液戻りしやすくなることがあり、それを防止する観点からも上記範囲が好ましい。ここでいう、界面活性剤の使用量とは、完成した吸収性物品に残る界面活性剤の量である。
本実施形態のナプキン１のように、吸収体４が、界面活性剤を含有するセルロース系親水性繊維と高吸水性ポリマー４３とを含む場合、該吸収体４中における該高吸水性ポリマー４３の含有割合は、界面活性剤を含有させる前の吸収体４中のセルロース系親水性繊維１００重量部に対して５〜３００重量部であることが好ましく、より好ましくは１０〜２５０重量部、より好ましくは１５〜２００重量部、特に好ましくは２０〜１２０重量部である。これらの範囲は、液戻り量の点から好ましい。
【００２１】
本実施形態のナプキン１によれば、界面活性剤を含有するセルロース系親水性繊維を肌当接面以外の部位に含むことにより、含まない場合に比べて、吸収速度が速くなり、スポット吸収性に優れ、液戻り量も少ない。このような効果が得られる理由はまだ完全には解明されていないが、表面シート２上に供給された血液が、セカンドシート５及び／又は吸収体４中の界面活性剤と接触して、該血液の粘度及び表面張力が変化することによって、より血液が吸収体４中に引き込まれやすくなり、さらに血液が高吸水性ポリマーに吸収されやすい性状に改変されたためと考えられる。血液の高吸水性ポリマーに吸収されやすい性状とすることを阻害するため、前述の界面活性剤以外の剤を入れるのは好ましくない。
【００２２】
本実施形態のナプキン１の各部の形成材料について説明すると、表面シート２及び防漏シート３としては、それぞれ、この種の物品に従来用いられているものを特に制限なく用いることができる。例えば、表面シートとしては、各種製法による不織布、樹脂フィルムに開孔を形成したもの、これらの積層体等を用いることができる。防漏シート３としては、透湿性を有するか又は有さない熱可塑性樹脂のフィルム、撥水性の不織布、又はこれらの積層体等を用いることができる。
繊維集合体４２、被覆シート４４、４５ならびにセカンドシート５としては、それぞれセルロース系繊維のみ、またはセルロース系繊維を含む不織布や、不織布化されていないウエブ、不織布やウエブの積層体等を用いることができる。また繊維集合体４２、被覆シート４４、４５及びセカンドシート５のいずれか１つがセルロース系繊維を含んでいれば良く、その他はセルロース系繊維を含んでいない、不織布、不織布化されていないウエブ、不織布やウエブの積層体を用いることができる。被覆シート４４、４５が、界面活性剤を含有するセルロース系親水性繊維を含む場合、少なくとも吸収性コア４１の肌当接面側面を被覆する被覆シート４４が該繊維を含んでいることが好ましい。
被覆シート４４は、液透過性であると共に、湿潤強度が高いことが好ましい。
【００２３】
高吸水性ポリマー４３としては、この種の物品に従来用いられているものを特に制限なく用いることができるが、自重の２０倍以上の液体を吸収でき且つゲル化し得るものが好ましく、例えば、デンプンや架橋カルボキシルメチル化セルロース、アクリル酸又はアクリル酸アルカリ金属塩とその他モノマーとの共重合体等、ポリアクリル酸及びそのアルカリ金属塩（部分又は完全中和物）並びにポリアクリル酸塩グラフト重合体を挙げることができる。特に好ましいのは、ポリアクリル酸アルカリ金属塩（部分又は完全中和物）である。これらの高吸水性ポリマーは、一種を単独で又は二種以上を組み合わせて用いることもできる
【００２４】
以上、本発明の好ましい実施形態について説明したが、本発明の吸収性物品は、上記実施形態に限定されず適宜変更可能である。
例えば、上述したナプキン１においては、繊維集合体４２、被覆シート４４及びセカンドシート（中間層）５のそれぞれがパルプ繊維を主体として構成され、それぞれの少なくとも一部におけるパルプ繊維が界面活性剤を含有していたが、これに代えて、繊維集合体４２を構成するパルプ繊維のみが界面活性剤を含有していても良い。
また、被覆シート４４を構成するパルプ繊維のみが界面活性剤を含有していても良い。
さらに、セカンドシート（中間層）５を構成するパルプ繊維のみが界面活性剤を含有していても良い。
吸収性コア４１中に含まれる繊維集合体４２のみ、被覆シート４４のみ、セカンドシート５のみに界面活性剤が処理されていても液の吸収速度、スポット吸収性、液戻り量低減に効果が見られる。
【００２５】
尚、上述した実施形態において、セカンドシート５と被覆シート４４、４５は必要に応じて用いればよく、必要が無ければ省いてもかまわない。
【００２６】
また、吸収性コア４１中の高吸水性ポリマー４３は、図１に示すように、繊維集合体４２中に略均一に分散保持されているのに代えて、繊維集合体４２の厚み方向における表面シート側、防漏シート側又は中央部付近等に偏倚して存在していても良い。また、複数の層からなる繊維集合体の層間に高吸水性ポリマー４３がサンドイッチされた状態で保持されていても良い。
【００２７】
本発明における吸収性物品は、生理用ナプキンの他、パンティライナー（おりものシート）、失禁パッド、使い捨ておむつ等であっても良い。
【００２８】
本発明の吸収性物品は、前記界面活性剤を含有するセルロース系親水性繊維を含む繊維層の平面方向に、前記界面活性剤が均一に分布しているものであっても良いし、繊維層の平面方向に、前記界面活性剤が塗布された領域と前記界面活性剤が塗布されていない領域とが混在するものであっても良い。繊維層の平面方向とは、繊維層の厚み方向に直交する方向である。
図２（ａ）及び図２（ｂ）に示す繊維層（不織布からなるセカンドシート等）５Ａ，５Ｂにおいては、各繊維層５Ａ，５Ｂの平面方向に、前記界面活性剤が塗布された領域５０と前記界面活性剤が塗布されていない領域５１とが所定のパターンで混在している。界面活性剤が塗布された領域５０と界面活性剤が塗布されていない帯状の領域５１との面積割合（領域５０：領域５１）は、例えば１０：９０〜８０：２０とすることができる。
また、繊維層の平面方向に、界面活性剤が塗布された領域５０と界面活性剤が塗布されていない領域５１とを混在させる場合、界面活性剤は、刷毛やスプレーノズル等により塗布できるが、特に塗布方法は制限されない。
【００２９】
図２（ａ）に示す繊維層５Ａにおいては、界面活性剤が塗布された領域５０がストライプ状に形成されている。具体的には、界面活性剤が塗布された帯状の領域５０が、繊維層５Ａの一方向に延びるように多数本形成されており、隣接する帯状の領域５０間に、界面活性剤が塗布されていない帯状の領域５１が介在している。
繊維層５Ａにおいて、帯状の領域５０の幅は、例えば２〜２０ｍｍとすることができ、帯状の領域５１の幅は、例えば１〜１０ｍｍとすることができる。
界面活性剤が塗布された領域５０と界面活性剤が塗布されていない領域５１とを混在させることにより、界面活性剤により血液を吸収体中に引き込まれやすい性状や、高吸水性ポリマーに吸収されやすい性状に改変することができると共に、界面活性剤が塗布されずに高い親水性を維持した領域５１が存在する。これによって、吸収速度及び液戻り量をバランス良く向上させることができる。
また、繊維層５Ａは、帯状の領域５０が延びる方向に液が流れ易く、帯状の領域５０が延びる方向に直交する方向に液が流れにくいため、該領域５０が延びる方向を、吸収性物品の長手方向（着用時における着用者の前後方向）に一致させて吸収性物品に組み込むことにより、吸収性物品の側方からの液漏れ防止性が向上する。
【００３０】
図２（ｂ）に示す繊維層５Ｂにおいては、前記界面活性剤が塗布された領域５０が、相互間に間隔を設けてドット状（散点状）に形成されている。個々の領域５０の平面視形状は円形であるが、円形に代えて、正方形、長方形、菱形、ハート形等、任意の形状とすることができる。個々の領域５０の面積は例えば、５〜１００ｍｍ2 とすることができ、隣接する領域５０の中心点同士間の距離は、３〜１０ｍｍとすることができる。繊維層５Ｂにおいても、界面活性剤が塗布された領域５０と界面活性剤が塗布されていない領域５１とが混在することにより、吸収速度及び液戻り量をバランス良く向上させることができる。
【実施例】
【００３１】
〔実施例１〕
解繊パルプ繊維｛平均長さ３ｍｍ、直径（長軸）１０〜３０μｍ、ウエハウザー製ＮＢ４１６｝に、花王（株）製の界面活性剤（デシルグルコシド、商品名「マイドール１０」）の１％水希釈液を噴霧し、パルプ繊維１００重量部に対して、デシルグルコシドを０．６重量部付着させた。その後、温度８０℃、相対湿度３％の送風定温乾燥機内に２時間放置して乾燥した。乾燥後、パルプ繊維を所定寸法（幅７５ｍｍ、長さ２００ｍｍ、厚さ２ｍｍ）に調整し、吸収性コアを作成した。坪量１６ｇ／ｍ2 のパルプ繊維からなる吸収紙（被覆シート）で、吸収性コアの肌当接面及び非肌当接面を被覆して、坪量２００ｇ／ｍ2 の吸収体を得た。得られた吸収体には、吸収体中のセルロース系親水性繊維１００重量部に対して、０．５重量部の界面活性剤が付着されている。得られた吸収体と、市販の生理用ナプキン（商品名「ロリエ  Ｓｕｐｅｒスリムガード  しっかり昼用」、花王（株）製）に使用している表面シート、セカンドシート及びバックシート（防漏シート）を用いて、生理用ナプキンを作成した。
【００３２】
〔実施例２〜２２〕
実施例１で用いたものと同じ解繊パルプ繊維１００重量部に、実施例１に準じて、表１に示す種類の界面活性剤を表１に示す付着量となるように付着させ乾燥させた。乾燥したパルプ繊維を、高吸水性ポリマー（日本触媒（株）製アクアリック  ＣＡ−４）３０重量部と混合し、所定寸法（坪量１６８ｇ／ｍ2 、幅７５ｍｍ、長さ２００ｍｍ）に調整して、パルプ繊維／高吸水性ポリマー混合シートである吸収性コアを作成した。坪量１６ｇ／ｍ2 のパルプ繊維からなる吸収紙（被覆シート）で、得られた吸収性コアの肌当接面及び非肌当接面を被覆して、坪量２００ｇ／ｍ2 の、パルプ繊維／高吸水性ポリマー混合吸収体を得た。
実施例１における吸収体に代えて、このパルプ繊維／高吸水性ポリマー混合吸収体を用い、実施例１に準じて生理用ナプキンを作成した。
【００３３】
〔実施例２３〕
実施例１で用いた解繊パルプ繊維９０重量部とレーヨン繊維１０重量部｛長さ１０〜２０ｍｍ、直径（長軸）１０〜２４μｍ｝とを混合し、これに実施例１で用いた界面活性剤（デシルグルコシド１％水希釈液）を噴霧して、パルプ繊維とレーヨン繊維の混合繊維１００重量部に対してデシルグルコシドが０．６重量部になるよう付着させ、実施例１に準じて乾燥を行った。
この混合繊維を、界面活性剤を付着させた繊維として用いる以外は、実施例２〜２２に準じて高吸水性ポリマーを含有する生理用ナプキンを作成した。
【００３４】
〔実施例２４〕
パルプ繊維に界面活性剤を付着させない以外は、実施例２と同様にして、パルプ繊維／高吸水性ポリマー混合シートである吸収性コアを作成した。
一方、坪量１６ｇ／ｍ2 のパルプ繊維からなる吸収紙（被覆シート）に実施例１使用の界面活性剤（デシルグルコシド）の１％水希釈液を噴霧し、前述の吸収性コア中のパルプ繊維も含んだ、吸収体中の全セルロース系親水性繊維（パルプ繊維）１００重量部に対して、デシルグルコシドを０．６重量部付着させた。その後、温度８０℃、相対湿度３％の送風定温乾燥機内に２時間放置して乾燥した。
前述の吸収性コアの全体を、界面活性剤を付着させた吸収紙（被覆シート）で被覆して、吸収体を作成した。その後は、実施例１と同様な操作により生理用ナプキンを作成した。
【００３５】
〔実施例２５〕
パルプ繊維に界面活性剤を付着させない以外は、実施例２と同様にして、坪量１７０ｇ／ｍ2 パルプ繊維／高吸水性ポリマー混合シートである吸収性コアを作成し、吸収体とした。
一方、架橋パルプ繊維（ウエハウザー（株）製  ＨｉｇｈＢｕｌｋＡｄｄｉｔｉｖｅ）からなる坪量３０ｇ／ｍ2 のパルプシートに、実施例１使用の界面活性剤（デシルグルコシド）の１％水希釈液を噴霧し、パルプシートの架橋パルプ繊維１００重量部に対してデシルグルコシドを２．４重量部付着させた。その後、温度８０℃、相対湿度３％の送風定温乾燥機内に２時間放置して乾燥した。乾燥後、所定寸法（幅７５ｍｍ、長さ２００ｍｍ）に調整した。界面活性剤は、パルプシートの平面方向（厚み方向と直交する方向）に万遍なく均一に付着させた。
得られたパルプシートを前述の吸収体の肌当接面側にセカンドシートとして積層した。このようにして得た吸収体及びセカンドシートを用いた以外は、実施例１と同様にして、生理用ナプキンを作成した。表面シート及び裏面シートは、実施例１と同じものを用いた。
生理用ナプキン中のデシルグルコシドは吸収体には付着させていないが、その使用量は、吸収体中のセルロース系親水性繊維１００重量部に対して０．６重量部であり、セカンドシート中の架橋パルプ繊維と吸収体中のパルプ繊維を合計したセルロース系親水性繊維１００重量部に対して０．５重量部であった。
【００３６】
〔実施例２６〕
実施例２５で用いたものと同じパルプシートに、界面活性剤が塗布された帯状領域（幅２ｍｍ）と、界面活性剤が塗布されていない帯状領域（幅３ｍｍ）とが交互に形成されるように、実施例１使用の界面活性剤（デシルグルコシド）の２％水希釈液を刷毛で塗布した。図２（ａ）に示す繊維層５Ａと同様に、界面活性剤が塗布された帯状領域５０と界面活性剤が塗布されていない帯状領域５１とを、それぞれ、パルプシートの一方向に延びるように形成した。また、界面活性剤が塗布された領域５０と界面活性剤が塗布されていない領域５１との面積割合（領域５０：領域５１）は３：２とした。界面活性剤の使用量は、パルプシートの架橋パルプ繊維１００重量部に対して２．４重量部であった。
このように界面活性剤を塗布したパルプシートをセカンドシートとして用いる以外は、実施例２５と同様にして生理用ナプキンを作成した。
生理用ナプキン中の界面活性剤は、吸収体には付着させていないが、その使用量は、吸収体中のセルロース系親水性繊維１００重量部に対して０．６重量部であり、セカンドシート中の架橋パルプ繊維と吸収体中のパルプ繊維を合計したセルロース系親水性繊維１００重量部に対して０．５重量部であった。
【００３７】
〔実施例２７〕
実施例２５で用いたものと同じパルプシートに、界面活性剤が塗布された円形領域が分散した状態に形成されるように、実施例１使用の界面活性剤（デシルグルコシド）の２％水希釈液を刷毛で塗布した。図２（ｂ）に示す繊維層５Ｂと同様に、界面活性剤が塗布された円形領域は千鳥状に配した。また、個々の円形領域の面積は７８ｍｍ2 とし、隣接する円形領域５０の中心点同士間の距離は１５ｍｍとした。また、界面活性剤が塗布された領域５０と界面活性剤が塗布されていない領域５１との面積割合（領域５０：領域５１）は７８：６３とした。界面活性剤の使用量は、パルプシートの架橋パルプ繊維１００重量部に対して２．４重量部であった。
生理用ナプキン中の界面活性剤は、吸収体には付着させていないが、その使用量は、吸収体中のセルロース系親水性繊維１００重量部に対して０．６重量部であり、セカンドシート中の架橋パルプ繊維と吸収体中のパルプ繊維を合計したセルロース系親水性繊維１００重量部に対して０．５重量部であった。
【００３８】
〔比較例１〕
実施例１において、マイドール１０を噴霧しない以外は同一の操作を行い、生理用ナプキンを得た。
〔比較例２〕
実施例２において、マイドール１０を噴霧しない以外は同一の操作を行い、生理用ナプキンを得た。
【００３９】
〔比較例３〕
実施例２で用いた表面材（坪量２５ｇ／ｍ2 ）に、花王（株）製の界面活性剤（デシルグルコシド、商品名「マイドール１０」）の１％水希釈液を噴霧し、表面材１００重量部に対してデシルグルコシドを８重量部付着させた。その後、パルプ繊維に界面活性剤を付着させない以外は、実施例２と同様にして作成したパルプ繊維／高吸水性ポリマー混合シートを吸収性コアとして用いてパルプ繊維／高吸水性ポリマー混合吸収体を得て、実施例２に準じて生理用ナプキンを作成した。尚、生理用ナプキン中の界面活性剤は、吸収体には付着させていないが、その使用量は、吸収体のセルロース系親水性繊維１００重量部に対して、１．３重量部であった。
【００４０】
〔比較例４〜６〕
実施例２と同様の手法で、表１に示す種類の界面活性剤を表１に示す付着量となるように付着させた。それ以外は、実施例２と同様にして生理用ナプキンを作成した。
【００４１】
〔評価〕
実施例及び比較例の各生理用ナプキンについて、以下に示す方法により、吸収速度、スポット吸収性、及び液戻り量の評価を行った。評価は、各測定値を、後述する評価基準により幾つかの区分に分類して示した。評価結果を表１に示した。
生理用ナプキンを水平に置き、直径１ｃｍの注入口のついたアクリル板と重りを載せて、ナプキンに５．０ｇ／ｃｍ2（４９０Ｐａ）圧力がかかるようにした。次いで、注入口から脱繊維馬血（日本バイオテスト（株）製）６ｇを約１秒で注入し、脱繊維馬血が全て吸収される時間を測定し、吸収速度を求めた。注入後、３分間その状態を保持した。
次いで、アクリル板と重りを外し、液広がり面積を測定し、スポット吸収性を判断した。液広がり面積の測定は、後述する。
次いで、生理用ナプキンの肌当接面上に、７ｃｍ×１０ｃｍで坪量３０ｇ／ｍ2の吸収紙（市販のティッシュペーパー）を１０枚重ねたもの（２枚重ねのティッシュペーパー５組）を載せた。更にその上に圧力が６．６×１０3Ｐａになるように重りを載せて２分間加圧した。吸収紙を載せて加圧するのは、液注入後、４分以内に行うようにする。加圧後、吸収紙１０枚を取り出し、加圧前後の吸収紙の重さを測定して、吸収紙に吸収された血液量を求めた。この値を、生理用ナプキンから戻った血液の液戻り量とした。
【００４２】
〔液広がり面積の測定方法〕
光源〔サンライト  ＳＬ−２３０Ｋ２；ＬＰＬ（株）社製〕、スタンド〔コピースタンドＣＳ−５；ＬＰＬ（株）社製〕、レンズ〔２４ｍｍ／Ｆ２．８Ｄニッコールレンズ〕、ＣＣＤカメラ〔（ＨＶ−３７；日立電子（株）社製）Ｆマウントによるレンズとの接続〕及びビデオボード〔スペクトラ３２００；カノープス（株）社製〕を用いて計測する。計測にあたっては、キャリブレーション操作により表示される大きさと画素との相関を取り、面積を測定可能とする必要がある。
次いで、測定対象の吸収体コアの液広がりの画像を取り込む。取り込まれた画像をＮＥＸＵＳ社製の画像解析ソフトＮＥＷ  ＱＵＢＥ（ｖｅｒ．４．２１）によって液広がり部分を二値化処理する。二値化処理された画像から面積を求めこれを拡散面積とする。
【００４３】
〔評価基準〕
１．吸収速度
◎：０．２ｇ／秒以上
○：０．１７ｇ／秒以上０．２ｇ／秒未満
○△：０．１４ｇ／秒以上０．１７ｇ／秒未満
△：０．１ｇ／秒以上０．１４ｇ／秒未満
×：０．１ｇ／秒未満
【００４４】
２．スポット吸収性
◎：液広がり面積が２７ｃｍ２未満
○：液広がり面積が２７ｃｍ２以上３０ｃｍ２未満
○△：液広がり面積が３０ｃｍ２以上３２ｃｍ２未満
△：液広がり面積が３２ｃｍ２以上３５ｃｍ２未満
×：液広がり面積が３５ｃｍ２以上
【００４５】
３．液戻り量
◎：０．９ｇ未満
○：０．９ｇ以上１．０ｇ未満
○△：１．０ｇ以上１．１ｇ未満
△：１．１ｇ以上１．２ｇ未満
×：１．２ｇ以上
【００４６】
【表１】
2008029830.tif 000003
【００４７】
表１から判るように、実施例の生理用ナプキンは、吸収速度、液戻り量及びスポット吸収性が何れも良好であり、特にスポット吸収性が比較例のナプキンに比べて大きく向上している。
【図面の簡単な説明】
【００４８】
【図１】図１は、本発明の一実施形態である生理用ナプキンの厚み方向の断面を模式的に示す断面図である。
【図２】図２（ａ）及び図２（ｂ）は、それぞれ、界面活性剤を部分的に塗布したセカンドシート（繊維層）の一例を示す平面図である。
【符号の説明】
【００４９】
１  生理用ナプキン（吸収性物品）
２  表面シート
３  防漏シート
４  吸収体
４１  吸収性コア
４２  繊維集合体
４３  高吸水性ポリマー
４４，４５  吸収紙（被覆シート）
５  セカンドシート（中間層）
２０  肌当接面
３０  非肌当接面
【図１】
2008029830.tif 000004
【図２】
2008029830.tif 000005